ОШТУКАТУРЕННАЯ НАРУЖНАЯ СТЕНА ЗДАНИЯ ИЗ ПОЛИСТИРОЛБЕТОННЫХ БЛОКОВ И СПОСОБ ЕЕ МОНТАЖА

3
1. Оштукатуренная наружная стена здания, включающая кладку на клеевых композициях полистиролбетонных блоков плотностью 200-500 кг/м, имеющих форму прямоугольных параллелепипедов, отличающаяся тем, что используются блоки из полистиролбетона с готовым - нанесенным и затвердевшим в заводских условиях штукатурным облицовочным слоем толщиной 10-25 мм с гранями, не доходящими на 3-5 мм до ребер полистиролбетонного блока и имеющими по периметру фаску с углом наклона 55-65°; в клеевых швах толщиной 2-4 мм блочной кладки размещена штукатурная сетка, крайние ячейки которой не доходят на 2-3 мм до наружной поверхности стены, а поверхностные вертикальные и горизонтальные швы между гранями заводских штукатурных облицовочных слоев блоков замоноличены штукатурно-шпаклевочной композицией, в затвердевшем состоянии образующей армированную сеткой шпонку, механически заанкеривающую заводской штукатурный слой блоков и создающую совместно с ним единую наружную стеновую поверхность.
3
2
2
3
2
2
3
2
2
2. Оштукатуренная стена здания по п. 1, отличающаяся тем, что наружный заводской штукатурный облицовочный слой блоков выполнен из мелкозернистого цементно-песчаного бетона и имеет следующие физико-механические характеристики: категория лицевой поверхности - A3-A1, плотность в сухом состоянии не менее 1700 кг/м, прочность при сжатии не менее 50 кгс/см, адгезионная прочность к основанию из полистиролбетона не менее 2 кгс/см, морозостойкость не менее F75; для кладки блоков используются безусадочные клеевые композиции, имеющие плотность в затвердевшем состоянии не более 800 кг/м, прочность при сжатии не менее 10 кгс/см, адгезионную прочность к основанию из полистиролбетона не менее 5 кгс/см, морозостойкость не менее F35 и теплопроводность для условий эксплуатации «Б» не более 0,22 Вт/м·°C; штукатурная сетка, устанавливаемая в швы блочной кладки, выполнена сварной стальной или базальтовой из прутков диаметром 0,8-1,5 мм с квадратной ячейкой размером 10-15 мм; для заполнения поверхностных швов между гранями заводских штукатурных слоев блоков используется безусадочная шовно-шпаклевочная композиция, характеризующаяся следующими параметрами: плотность в сухом состоянии не более 1300 кг/м, механическая прочность затвердевшего раствора не менее 30 кгс/см, морозостойкость не менее F50, адгезионная прочность к основанию не менее 4 кгс/см.
3. Способ монтажа оштукатуренной наружной стены по пп. 1 и 2, отличающийся тем, что каждый горизонтальный ряд блоков укладывается на монтажно-опорную поверхность предыдущего ряда, на которую предварительно наносится клеевая композиция и устанавливается штукатурная сетка с выпуском наружу крайней ячейки, после укладки блоков сетка фиксирует толщину горизонтального кладочного шва; на вертикальные стыкуемые поверхности блоков наносится клеевая композиция, в нее утапливается штукатурная сетка с выпуском наружу крайней ячейки, блоки прижимаются друг к другу до упора; затем поверхностные наружные горизонтальные и вертикальные швы между гранями смежных заводских штукатурных облицовочных слоев блоков замоноличиваются шовно-шпаклевочной композицией с образованием шпонок и единой наружной стеновой поверхности.